(57)【特許請求の範囲】
【請求項１】
着色剤、アルカリ可溶性樹脂、光重合性化合物、光重合開始剤及び溶媒を含み、
前記着色剤は、Ｃ．Ｉ．ピグメントレッド２５４、Ｃ．Ｉ．ピグメントレッド１７７及びＣ．Ｉ．ピグメントレッド２４２の中から選択される１種以上の顔料を含み、かつ下記化学式１で表現されるキサンテン系染料及び金属錯体構造のアゾ系染料の中から選択される１種以上の染料を含み、
前記光重合開始剤は、下記化学式２または化学式３のフルオレン基を含むオキシムエステル系光開始剤を含むことを特徴とする着色感光性樹脂組成物：
［化学式１］
【化１】
0006517767.tif 000015
（前記化学式１で、
Ｒ１〜Ｒ６は、それぞれ独立して、水素、Ｃ１〜Ｃ５のアルキル基、またはトリアルコキシシリルアルキル基、
Ｒ７及びＲ８は、それぞれ独立して、水素、ＣＯＯＨ、ＣＯＯ−、ＳＯ３−、ＳＯ３Ｈ、ＳＯ３Ｎａ、ＣＯＯＣＨ３またはＣＯＯＣＨ２ＣＨ３である。）
［化学式２］
【化２】
0006517767.tif 000016
（前記化学式２で、
Ｒ９は、水素、メチル基、エチル基、プロピル基、またはブチル基であり；
Ｒ１０は、メチル基、エチル基、またはプロピル基であり；
Ｒ１１は、メチル基、エチル基、プロピル基、ブチル基、またはフェニル基であり；
Ｒ１２〜Ｒ１８は、水素である。）
［化学式３］
【化３】
0006517767.tif 000017
（前記化学式３で、
ｍ及びｎは、０または１を示し、但し、ｍが１である場合、ｎは１であり、
Ｒ１９は、ｍ＝０であり、ｎ＝０である場合、水素、ハロゲン原子、ニトロ基、ハロゲン原子で置換され得るＣ１〜Ｃ８のアルキル基で置換されるスルホニルオキシ基、置換可能なフェニルスルホニルオキシ基、ハロゲン原子で置換され得るＣ１〜Ｃ８のアルキル基で置換されるスルホニル基、置換され得るスルホニル基、置換可能な複素環式スルホニル基、または置換可能な縮合環式スルホニル基を示し；
ｍ＝０であり、ｎ＝１である場合、置換可能なフェニル基、置換可能な複素環基、または置換可能な縮合環基を示し；
ｍ＝１であり、ｎ＝１である場合、ハロゲン原子で置換され得るＣ１〜Ｃ８のアルキル基で置換されるスルホニルオキシ基、または置換可能なフェニルスルホニルオキシ基を示し、
Ｒ２０及びＲ２１は、それぞれ独立して、水素原子、Ｃ１〜Ｃ２２の直鎖状、分岐状、あるいは環状のアルキル基、Ｃ１〜Ｃ１０の直鎖状あるいは分岐状のハロゲン化アルキル基、１以上のエーテル結合あるいはチオエーテル結合で中断されるＣ１〜Ｃ１５の直鎖状あるいは分岐状のアルキル基、置換可能なフェニル基、またはＣ７〜Ｃ１１のフェニルアルキル基を示すか、Ｒ２０とＲ２１が水素ではない場合一緒に環を形成し；
Ｒ２２は、下記化学式４または化学式５で示す。）
［化学式４］
【化４】
0006517767.tif 000018
［化学式５］
【化５】
0006517767.tif 000019
（前記化学式４及び化学式５で、
Ｒ２３及びＲ２３’は、Ｃ１〜Ｃ１７の直鎖状、分岐状または環状のアルキル基、Ｃ２〜Ｃ５の直鎖状あるいは分岐状のハロゲン化アルキル基、１以上のエーテル結合あるいはチオエーテル結合で中断されるＣ２〜Ｃ７の直鎖状あるいは分岐状のアルキル基、置換可能なフェニル基、置換可能なＣ７〜Ｃ１１のフェニルアルキル基、置換可能なＣ７〜Ｃ１０のフェニルオキシアルキル基、置換可能な複素環基、または置換可能な縮合環基を示し、
前記化学式４で、
Ｒ２４は、Ｃ１〜Ｃ１７の直鎖状、分岐状あるいは環状のアルキル基、Ｃ１〜Ｃ７の直鎖状あるいは分岐状のハロゲン化アルキル基、炭素数１以上のエーテル結合あるいはチオエーテル結合で中断されるＣ２〜Ｃ７の直鎖状あるいは分岐状のアルキル基、置換可能なＣ２〜Ｃ４の直鎖状あるいは分岐状のアミノアルキル基、置換可能なフェニル基、置換可能なＣ７〜Ｃ１１のフェニルアルキル基、１以上のエーテル結合あるいはチオエーテル結合で中断される置換可能なＣ７〜Ｃ１０のフェニルアルキル基、置換可能な縮合環基、または置換可能な複素環基を示し、
前記化学式５で、
Ｒ２５は、Ｃ１〜Ｃ１６の直鎖状、分岐状あるいは環状のアルキル基、Ｃ１〜Ｃ６の直鎖状あるいは分岐状のハロゲン化アルキル基、置換可能なフェニル基、置換可能なＣ７〜Ｃ１０のフェニルアルキル基、１以上のエーテル結合あるいはチオエーテル結合で中断される置換可能なＣ７〜Ｃ９のフェニルアルキル基、置換可能な縮合環基、または置換可能な複素環基を示す。）
【請求項２】
前記着色剤の総重量％に対して、Ｃ．Ｉ．ピグメントレッド２５４を３０〜８０重量％及びＣ．Ｉ．ピグメントレッド１７７を１０〜５０重量％含むことを特徴とする請求項１に記載の着色感光性樹脂組成物。
【請求項３】
前記着色剤の総重量％に対して、Ｃ．Ｉ．ピグメントレッド２４２を５〜２０重量％含むことを特徴とする請求項１に記載の着色感光性樹脂組成物。
【請求項４】
前記着色剤の総重量％に対して、前記化学式１で表現されるキサンテン系染料を５〜１５重量％含むことを特徴とする請求項１に記載の着色感光性樹脂組成物。
【請求項５】
前記着色剤の総重量％に対して、金属錯体構造のアゾ系染料を５〜１５重量％含むことを特徴とする請求項１に記載の着色感光性樹脂組成物。
【請求項６】
前記光重合開始剤の総重量％に対して、前記化学式２または化学式３のフルオレン基を含むオキシムエステル系光開始剤を１０〜１００重量％含むことを特徴とする請求項１に記載の着色感光性樹脂組成物。
【請求項７】
前記着色感光性樹脂組成物の固形分の総重量％に対して、着色剤を５〜６０重量％含み、前記アルカリ可溶性樹脂と光重合性化合物の総重量％に対して、光重合開始剤を０．１〜４０重量％含むことを特徴とする請求項１に記載の着色感光性樹脂組成物。
【請求項８】
請求項１〜７のいずれかに記載の着色感光性樹脂組成物で製造されたカラーフィルター。
【請求項９】
請求項８に記載のカラーフィルターを含む画像表示装置。
【発明の詳細な説明】
【技術分野】
【０００１】
本発明は、着色感光性樹脂組成物、カラーフィルター及びこれを具備した画像表示装置に関する。
【背景技術】
【０００２】
カラーフィルターは、撮像素子、液晶表示装置等に広く用いられるものであって、その応用範囲が急速に拡大されている。カラー液晶表示装置や撮像素子等に使用されるカラーフィルターは、通常、ブラックマットリックスがパターン形成された基板上に赤色、緑色及び青色の各色に相当する着色剤を含有する感光性樹脂組成物をスピンコーティングによって均一に塗布した後、加熱乾燥（以下、予備焼成と言うこともある）して形成された塗膜を露光、現像し、必要に応じて、さらに加熱硬化（以下、後焼成と言うこともある）する操作を、各色ごとに繰り返して各色の画素を形成することによって製造されている。
【０００３】
画像表示装置に使用されるカラーフィルターの高い色再現性が要求され、これによって、カラーフィルターの製造に使用される着色感光性樹脂組成物の着色材料の含量が持続的に高まっている。また、視認性に優れた高品質のカラーフィルターを製作するために、明暗比の改善が持続的に行われている。
【０００４】
しかし、従来の顔料分散系では、着色感光性樹脂組成物内の顔料含量は、その限界に至っており、顔料の微粒化を用いた明暗比の改善も、限界に至るようになった。
【０００５】
したがって、最近では、着色剤として顔料と染料を同時に使用する方法が検討されている。しかし、着色剤として染料を含む着色感光性樹脂組成物を利用してカラーフィルターを製造する場合、感度が不足して、アルカリ現像液による現像工程時に形成されたパターンが剥離される問題が発生している。また、染料を含む着色感光性樹脂組成物でカラーフィルターを製造する場合、ハードベーク工程で染料の相溶性が不足して、染料が表面に析出され、明暗比を低下させるため、十分な量の染料を使用することが難しい。
【０００６】
例えば、特許文献１は、硬化感度が高く、色再現性に優れており、密着性と柔軟性に優れたインク組成物及び前記インク組成物を利用したインクジェット記録方法を提供している。しかし、前記従来技術は、オキシムエステル系光重合開始剤のみを開示しているだけで、最小限の染料で高透過及び高明暗比を得ることができず、染料による感度の低下に起因して現像工程でパターンが剥離される問題等が発生する問題点がある。
【先行技術文献】
【特許文献】
【０００７】
【特許文献１】特開２０１０−０２４２９６号公報
【発明の概要】
【発明が解決しようとする課題】
【０００８】
本発明は、前記のような問題を解決するためのものであって、その目的は、特定の着色剤及び光重合開始剤を含むことによって、輝度及び密着性に優れた着色感光性樹脂組成物、カラーフィルター及びこれを具備した画像表示装置を提供することにある。
【課題を解決するための手段】
【０００９】
前記目的を達成するために、本発明の実施例による着色感光性樹脂組成物は、着色剤、アルカリ可溶性樹脂、光重合性化合物、光重合開始剤及び溶媒を含み、
前記着色剤は、Ｃ．Ｉ．ピグメントレッド２５４、Ｃ．Ｉ．ピグメントレッド１７７及びＣ．Ｉ．ピグメントレッド２４２の中から選択される１種以上の顔料を含み、かつ下記化学式１で表現されるキサンテン系染料及び金属錯体構造のアゾ系染料の中から選択される１種以上の染料を含み、
前記光重合開始剤は、下記化学式２または化学式３のフルオレン基を含むオキシムエステル系光開始剤を含むことを特徴とする。
【００１０】
［化学式１］
【化１】
0006517767.tif 000002
【００１１】
［化学式２］
【化２】
0006517767.tif 000003
【００１２】
［化学式３］
【化３】
0006517767.tif 000004
（前記化学式１〜化学式３内の置換基は、明細書内で定義した通りである）
【発明の効果】
【００１３】
本発明による着色感光性樹脂組成物は、特定の着色剤及び光重合開始剤を含むことによって、輝度及び密着性に優れた効果がある。
【００１４】
前記着色感光性樹脂組成物で製造されたカラーフィルター及び前記カラーフィルターを含む画像表示装置は、感度に優れている効果がある。
【発明を実施するための形態】
【００１５】
以下、本発明を詳しく説明する。
（感光性樹脂組成物）
本発明の感光性樹脂組成物は、着色剤、アルカリ可溶性樹脂、光重合性化合物、光重合開始剤及び溶剤を含み、前記着色剤は、Ｃ．Ｉ．ピグメントレッド２５４、Ｃ．Ｉ．ピグメントレッド１７７及びＣ．Ｉ．ピグメントレッド２４２の中から選択される１種以上を含み、かつ下記化学式１で表現されるキサンテン系染料及び金属錯体構造のアゾ系染料の中から選択される１種以上を含む着色剤、アルカリ可溶性樹脂、光重合性化合物、下記化学式２または化学式３のフルオレン基を含むオキシムエステル系光開始剤を含む光重合開始剤及び溶剤を含むことができる。
【００１６】
着色剤
前記着色剤は、Ｃ．Ｉ．ピグメントレッド２５４、Ｃ．Ｉ．ピグメントレッド１７７及びＣ．Ｉ．ピグメントレッド２４２の中から選択される１種以上を含み、かつ下記化学式１で表現されるキサンテン系染料及び金属錯体構造のアゾ系染料の中から選択される１種以上を含む。
【００１７】
顔料
本発明において顔料は、Ｃ．Ｉ．ピグメントレッド２５４（以下、Ｒ２５４という）、Ｃ．Ｉ．ピグメントレッド１７７（以下、Ｒ１７７という）及びＣ．Ｉ．ピグメントレッド２４２（以下、Ｒ２４２という）の中から選択される１種以上を含む。
【００１８】
Ｒ２５４は、透過度に優れた長所があるが、明暗比が高くなく、モル吸光率が低いため、着色剤の含量を高めなければならない短所がある。したがって、Ｒ２５４は、着色剤の総重量％に対して３０〜８０重量％含まれることが好ましい。Ｒ２５４が前記範囲未満で使用される場合、輝度の上昇幅が高くなく、前記範囲を超過して使用すれば、明暗比が低くなり、着色感光性樹脂組成物中の着色剤の比率が上昇するため、好ましくない。
【００１９】
Ｒ１７７は、信頼性に優れ、微粒化が容易で、明暗比を高めるのに容易であるが、透過度が高くない。したがって、Ｒ１７７は、着色剤の総重量％に対して１０〜５０重量％含まれることが好ましい。Ｒ１７７が前記範囲未満で含まれれば、明暗比の上昇が非常に小さく、着色剤のうち染料の比率が上昇し、信頼性が悪くなり、前記範囲を超過する場合には、透過度が減少する。
【００２０】
Ｒ２４２は、前記Ｒ２５４に比べて明暗比及び信頼性に優れているが、モル吸光率が低いため、着色剤の総重量％に対して５〜２０重量％含まれることが好ましい。Ｒ２４２が前記範囲未満で使用される場合、輝度及び明暗比の上昇が非常に小さく、前記範囲を超過すれば、着色感光性樹脂組成物中の着色剤の比率が上昇するため、好ましくない。
【００２１】
前記顔料は、粒径が均一に分散した顔料分散液を使用することが好ましい。顔料の粒径を均一に分散させるための方法の一例として、顔料分散剤を含有させて分散処理する方法等が挙げられ、この方法によれば、顔料が溶液中に均一に分散した状態の顔料分散液を得ることができる。
【００２２】
前記顔料分散剤は、顔料の脱凝集及び安定性維持のために添加されるものであって、当該分野において一般的に使用されるものを制限なしに使用できる。
【００２３】
前記顔料分散剤の具体的な例としては、陽イオン系、陰イオン系、非イオン系、陽性、ポリエステル系、ポリアミン系等の界面活性剤等が挙げられ、これらは、それぞれ単独でまたは２種以上を組み合わせて使用できる。
前記顔料分散剤として、好ましくは、ＢＭＡ（ブチルメタアクリレート）またはＤＭＡＥＭＡ（Ｎ、Ｎ−ジメチルアミノエチルメタアクリレート）を含むアクリレート系分散剤（以下、アクリル分散剤という）を含有することが好適である。
この際、前記アクリル分散剤は、韓国公開特許第１０−２００４−００１４３１１号公報で提示されたようなリビング制御方法によって製造されたものを適用することが好ましく、前記リビング制御方法を通じて製造されたアクリレート系分散剤の市販品としては、ＤＩＳＰＥＲ  ＢＹＫ−２０００、ＤＩＳＰＥＲ  ＢＹＫ−２００１、ＤＩＳＰＥＲ  ＢＹＫ−２０７０、ＤＩＳＰＥＲ  ＢＹＫ−２１５０等が挙げられる。
【００２４】
前記例示されたアクリル分散剤は、それぞれ単独でまたは２種以上を組み合わせて使用できる。
【００２５】
前記顔料分散剤は、前記アクリル分散剤以外に、他の樹脂タイプの顔料分散剤を使用することもできる。前記他の樹脂タイプの顔料分散剤としては、公知の樹脂タイプの顔料分散剤、特にポリウレタン、ポリアクリレートに代表されるポリカルボン酸エステル、不飽和ポリアミド、ポリカルボン酸、ポリカルボン酸の（部分的）アミン塩、ポリカルボン酸のアンモニウム塩、ポリカルボン酸のアルキルアミン塩、ポリシロキサン、長鎖ポリアミノアミドホスフェート塩、ヒドロキシル基−含ポリカルボン酸のエステル及びこれらの改質生成物、またはフリー（ｆｒｅｅ）カルボキシル基を有するポリエステルとポリ（低級アルキレンイミン）の反応によって形成されたアミドまたはこれらの塩のような乳質の分散剤；（メタ）アクリル酸−スチレンコポリマー、（メタ）アクリル酸−（メタ）アクリレートエステルコポリマー、スチレン−マレイン酸コポリマー、ポリビニルアルコールまたはポリビニルピロリドンのような水溶性樹脂または水溶性ポリマー化合物；ポリエステル；改質ポリアクリレート；エチレンオキシド／プロピレンオキシドの付加生成物及びホスフェートエステル等が挙げられる。
【００２６】
前記樹脂タイプの顔料分散剤の市販品としては、例えば、ＢＹＫ（ビック）ケミー社の商品名：ＤＩＳＰＥＲ  ＢＹＫ−１６０、ＤＩＳＰＥＲ  ＢＹＫ−１６１、ＤＩＳＰＥＲ  ＢＹＫ−１６２、ＤＩＳＰＥＲ  ＢＹＫ−１６３、ＤＩＳＰＥＲ  ＢＹＫ−１６４、ＤＩＳＰＥＲ  ＢＹＫ−１６６、ＤＩＳＰＥＲ  ＢＹＫ−１７１、ＤＩＳＰＥＲ  ＢＹＫ−１８２、ＤＩＳＰＥＲ  ＢＹＫ−１８４；ＢＡＳＦ社の商品名：ＥＦＫＡ−４４、ＥＦＫＡ−４６、ＥＦＫＡ−４７、ＥＦＫＡ−４８、ＥＦＫＡ−４０１０、ＥＦＫＡ−４０５０、ＥＦＫＡ−４０５５、ＥＦＫＡ−４０２０、ＥＦＫＡ−４０１５、ＥＦＫＡ−４０６０、ＥＦＫＡ−４３００、ＥＦＫＡ−４３３０、ＥＦＫＡ−４４００、ＥＦＫＡ−４４０６、ＥＦＫＡ−４５１０、ＥＦＫＡ−４８００；Ｌｕｂｉｒｚｏｌ社の商品名：ＳＯＬＳＰＥＲＳ−２４０００、ＳＯＬＳＰＥＲＳ−３２５５０、ＮＢＺ−４２０４／１０；川研ファインケミカル社の商品名：ヒノアクト（ＨＩＮＯＡＣＴ）Ｔ−６０００、ヒノアクトＴ−７０００、ヒノアクトＴ−８０００；味の素社の商品名：アジスパー（ＡＪＩＳＰＵＲ）ＰＢ−８２１、アジスパーＰＢ−８２２、アジスパーＰＢ−８２３；共栄社化学社の商品名：フローレン（ＦＬＯＲＥＮＥ）ＤＯＰＡ−１７ＨＦ、フローレンＤＯＰＡ−１５ＢＨＦ、フローレンＤＯＰＡ−３３、フローレンＤＯＰＡ−４４等が挙げられる。前記アクリル分散剤以外に、他の樹脂タイプの顔料分散剤は、それぞれ単独でまたは２種以上を組み合わせて使用でき、アクリル分散剤と併用して使用してもよい。
【００２７】
前記顔料分散剤の含量は、使用される顔料の総重量％に対して、５〜６０重量％含まれることが好ましく、１５〜５０重量％含まれることがより好ましい。前記顔料分散剤の含量が前記範囲を超過すれば、粘度が高くなることがあり、前記範囲未満で含まれる場合には、顔料の微粒化が難しかったり、分散後、ゲル化等の問題を引き起こしたりすることがある。
【００２８】
染料
本発明で染料は、下記化学式１で表現されるキサンテン系染料及び金属錯体構造のアゾ系染料の中から選択される１種以上を含む。
キサンテン系染料は、下記化学式１で表示され得る。
【００２９】
［化学式１］
【化６】
0006517767.tif 000005
【００３０】
前記化学式１で、
Ｒ１〜Ｒ６は、それぞれ独立して、水素、Ｃ１〜Ｃ５のアルキル基、またはトリアルコキシシリルアルキル基、Ｒ７及びＲ８は、それぞれ独立して、水素、ＣＯＯＨ、ＣＯＯ−、ＳＯ３−、ＳＯ３Ｈ、ＳＯ３Ｎａ、ＣＯＯＣＨ３またはＣＯＯＣＨ２ＣＨ３である。
【００３１】
前記化学式１のキサンテン系染料は、透過率及び耐熱性に優れていて好ましいが、溶剤に対する溶解度及び相溶性が不足し、十分な量を着色感光性樹脂組成物内で使用しにくい。したがって、前記着色剤の総重量％に対して、５〜１５重量％含まれることが好ましい。
前記キサンテン系染料が前記範囲未満で含まれる場合には、透過度の上昇幅が非常に小さく、前記範囲を超過する場合には、塗膜内に析出が発生しやすくて、明暗比が低下し、着色感光性樹脂組成物の貯蔵安定性が劣ることがある。
【００３２】
前記染料の具体的な例としては、Ａｃｉｄ  Ｒｅｄ  ５２、Ｂａｓｉｃ  Ｒｅｄ  １、Ｂａｓｉｃ  Ｖｉｏｌｅｔ  １０、Ｂａｓｉｃ  Ｖｉｏｌｅｔ１１、Ｒｈｏｄａｍｉｎｅ  Ｂ、Ｒｈｏｄａｍｉｎｅ  ６Ｇ、Ｒｈｏｄａｍｉｎｅ  １２３、Ｓｕｌｆｏｒｈｏｄａｍｉｎｅ  Ｂ等が挙げられるが、これに限定されるものではなく、これら染料は、それぞれ単独でまたは２種以上を組み合わせて使用できる。
【００３３】
また、金属錯体構造のアゾ系染料の場合、一般アゾ系染料に比べて耐熱性及び溶解度に優れていて、明暗比に優れ、着色感光性樹脂組成物内の染料の含量を高めることができ、高輝度の達成が可能であった。
【００３４】
金属錯体構造のアゾ系染料は、前記着色剤の総重量％に対して、５〜１５重量％含むことが好ましい。金属錯体構造のアゾ系染料が前記範囲未満で含まれる場合には、明暗比及び透過率の上昇が非常に小さく、前記範囲を超過して含まれる場合には、全体耐熱性及び耐溶剤性等の信頼性の問題が発生しやすい。
【００３５】
前記染料の具体的な例としては、Ｃ．Ｉ．Ｓｏｌｖｅｎｔ  Ｙｅｌｌｏｗ  １３、Ｃ．Ｉ．Ｓｏｌｖｅｎｔ  Ｙｅｌｌｏｗ  １９、Ｃ．Ｉ．Ｓｏｌｖｅｎｔ  Ｙｅｌｌｏｗ  ２１、Ｃ．Ｉ．Ｓｏｌｖｅｎｔ  Ｙｅｌｌｏｗ  ２５、Ｃ．Ｉ．Ｓｏｌｖｅｎｔ  Ｙｅｌｌｏｗ  ２５：１、Ｃ．Ｉ．Ｓｏｌｖｅｎｔ  Ｙｅｌｌｏｗ  ８１、Ｃ．Ｉ．Ｓｏｌｖｅｎｔ  Ｙｅｌｌｏｗ  ８２、Ｃ．Ｉ．Ｓｏｌｖｅｎｔ  Ｙｅｌｌｏｗ  ８８、Ｃ．Ｉ．Ｓｏｌｖｅｎｔ  Ｙｅｌｌｏｗ  ８９、Ｃ．Ｉ．Ｓｏｌｖｅｎｔ  Ｙｅｌｌｏｗ  ９０、Ｃ．Ｉ．Ｓｏｌｖｅｎｔ  Ｏｒａｎｇｅ  ５、Ｃ．Ｉ．Ｓｏｌｖｅｎｔ  Ｏｒａｎｇｅ  ２０、Ｃ．Ｉ．Ｓｏｌｖｅｎｔ  Ｏｒａｎｇｅ  ４０：１、Ｃ．Ｉ．Ｓｏｌｖｅｎｔ  Ｏｒａｎｇｅ  ４１、Ｃ．Ｉ．Ｓｏｌｖｅｎｔ  Ｏｒａｎｇｅ  ４５、Ｃ．Ｉ．Ｓｏｌｖｅｎｔ  Ｏｒａｎｇｅ  ５４、Ｃ．Ｉ．Ｓｏｌｖｅｎｔ  Ｏｒａｎｇｅ  ５６、Ｃ．Ｉ．Ｓｏｌｖｅｎｔ  Ｏｒａｎｇｅ  ５８、Ｃ．Ｉ．Ｓｏｌｖｅｎｔ  Ｏｒａｎｇｅ  ６２、Ｃ．Ｉ．Ｓｏｌｖｅｎｔ  Ｏｒａｎｇｅ  ８１、Ｃ．Ｉ．Ｓｏｌｖｅｎｔ  Ｏｒａｎｇｅ  ９９、Ｃ．Ｉ．Ｓｏｌｖｅｎｔ  Ｒｅｄ  ８、Ｃ．Ｉ．Ｓｏｌｖｅｎｔ  Ｒｅｄ  ８３：１、Ｃ．Ｉ．Ｓｏｌｖｅｎｔ  Ｒｅｄ  ８４：１、Ｃ．Ｉ．Ｓｏｌｖｅｎｔ  Ｒｅｄ  ９０、Ｃ．Ｉ．Ｓｏｌｖｅｎｔ  Ｒｅｄ  ９０：１、Ｃ．Ｉ．Ｓｏｌｖｅｎｔ  Ｒｅｄ  ９１、Ｃ．Ｉ．Ｓｏｌｖｅｎｔ  Ｒｅｄ  １１８、Ｃ．Ｉ．Ｓｏｌｖｅｎｔ  Ｒｅｄ  １１９、Ｃ．Ｉ．Ｓｏｌｖｅｎｔ  Ｒｅｄ  １２２、Ｃ．Ｉ．Ｓｏｌｖｅｎｔ  Ｒｅｄ  １２７、Ｃ．Ｉ．Ｓｏｌｖｅｎｔ  Ｒｅｄ  １３０、Ｃ．Ｉ．Ｓｏｌｖｅｎｔ  Ｒｅｄ  １３２、Ｃ．Ｉ．Ｓｏｌｖｅｎｔ  Ｒｅｄ  １６０、Ｃ．Ｉ．Ｓｏｌｖｅｎｔ  Ｒｅｄ  ２３４、Ｃ．Ｉ．Ｓｏｌｖｅｎｔ  Ｒｅｄ  ２４３、Ｃ．Ｉ．Ｓｏｌｖｅｎｔ  Ｖｉｏｌｅｔ  ２１：１、Ｃ．Ｉ．Ｓｏｌｖｅｎｔ  Ｖｉｏｌｅｔ  ５８、Ｃ．Ｉ．Ｓｏｌｖｅｎｔ  Ｂｌｕｅ  １３７等がある。
【００３６】
前記着色剤の含量は、着色感光性樹脂組成物の固形分の総重量％に対して、５〜６０重量％含むことが好ましく、１０〜４５重量％含むことがより好ましい。前記着色剤が前記範囲以内の場合には、薄膜を形成しても、画素の色濃度が十分であり、現像時に非画素部の脱落性が低下しないため、残渣が発生しにくいので、好ましい。
【００３７】
本発明で着色感光性樹脂組成物の固形分の総重量％とは、着色感光性樹脂組成物から溶剤を除いた残りの成分の全体含量を意味する。
【００３８】
アルカリ可溶性樹脂
アルカリ可溶性樹脂は、カルボキシル基を有するエチレン性不飽和単量体を必須成分として共重合して製造することによって、パターンを形成するときの現像処理工程で利用されるアルカリ現像液に対して可溶性を有することができる。
【００３９】
また、前記染料との相溶性及び着色感光性樹脂組成物の貯蔵安定性を確保するために、アルカリ可溶性樹脂の酸価は、３０〜１５０ｍｇＫＯＨ／ｇであることが好ましい。アルカリ可溶性樹脂の酸価が、３０ｍｇＫＯＨ／ｇ未満の場合、着色感光性樹脂組成物が十分な現像速度を確保しにくく、１５０ｍｇＫＯＨ／ｇを超過する場合、基板との密着性が減少し、パターンの短絡が発生しやすくて、染料との相溶性に問題が発生し、着色感光性樹脂組成物内の染料が析出されたり、着色感光性樹脂組成物の貯蔵安定性が低下したりし、粘度が上昇しやすい。
【００４０】
前記カルボキシル基を有するエチレン性不飽和単量体は、具体的な例として、アクリル酸、メタアクリル酸、クロトン酸等のモノカルボン酸類；フマル酸、メサコン酸、イタコン酸等のジカルボン酸類；及びこれらジカルボン酸の無水物；ω−カルボキシポリカプロラクトンモノ（メタ）アクリレート等の両末端にカルボキシル基と水酸基を有するポリマーのモノ（メタ）アクリレート類等が挙げられる。これらのうち、アクリル酸、メタアクリル酸が好ましい。
【００４１】
アルカリ可溶性樹脂に水酸基を付与するためには、カルボキシル基を有するエチレン性不飽和単量体と水酸基を有するエチレン性不飽和単量体を共重合して製造することができ、カルボキシル基を有するエチレン性不飽和単量体にグリシジル基を有する化合物を追加で反応させて製造することができる。また、カルボキシル基を有するエチレン性不飽和単量体と水酸基を有するエチレン性不飽和単量体の共重合体に追加でグリシジル基を有する化合物を反応させて製造することができる。
【００４２】
前記水酸基を有するエチレン性不飽和単量体の具体的な例として、２−ヒドロキシエチル（メタ）アクリレート、２−ヒドロキシプロピル（メタ）アクリレート、４−ヒドロキシブチル（メタ）アクリレート、２−ヒドロキシ−３−フェノキシプロピル（メタ）アクリレート、Ｎ−ヒドロキシエチルアクリルアミド等のヒドロキシエチル（メタ）アクリレート類を有することができる。
【００４３】
前記グリシジル基を有する化合物の具体的な例として、ブチルグリシジルエーテル、グリシジルプロピルエーテル、グリシジルフェニルエーテル、２−エチルヘキシルグリシジルエーテル、グリシジルブチレート、グリシジルメチルエーテル、エチルグリシジルエーテル、グリシジルイソプロピルエーテル、ｔ−ブチルグリシジルエーテル、ベンジルグリシジルエーテル、グリシジル４−ｔ−ブチルベンゾエート、グリシジルステアレート、アリールグリシジルエーテル、メタアクリル酸グリシジルエステル等があり、このうち、ブチルグリシジルエーテル、アリールグリシジルエーテル、メタアクリル酸グリシジルエステルが好ましく、２種以上を組み合わせて使用できる。
【００４４】
前記アルカリ可溶性樹脂の製造時に、前記カルボキシル基を有するエチレン性不飽和単量体に水酸基を有するエチレン性不飽和単量体、及びグリシジル基を有する化合物以外に共重合可能な不飽和単量体を追加して重合することができる。共重合可能な不飽和単量体は、下記に例示されるが、必ずしもこれに限定されるものではない。
【００４５】
共重合が可能な不飽和結合を有する重合単量体の具体的な例としては、スチレン、ビニルトルエン、α−メチルスチレン、ｐ−クロロスチレン、ｏ−メトキシスチレン、ｍ−メトキシスチレン、ｐ−メトキシスチレン、ｏ−ビニルベンジルメチルエーテル、ｍ−ビニルベンジルメチルエーテル、ｐ−ビニルベンジルメチルエーテル、ｏ−ビニルベンジルグリシジルエーテル、ｍ−ビニルベンジルグリシジルエーテル、ｐ−ビニルベンジルグリシジルエーテル等の芳香族ビニル化合物；Ｎ−シクロヘキシルマレイミド、Ｎ−ベンジルマレイミド、Ｎ−フェニルマレイミド、Ｎ−ｏ−ヒドロキシフェニルマレイミド、Ｎ−ｍ−ヒドロキシフェニルマレイミド、Ｎ−ｐ−ヒドロキシフェニルマレイミド、Ｎ−ｏ−メチルフェニルマレイミド、Ｎ−ｍ−メチルフェニルマレイミド、Ｎ−ｐ−メチルフェニルマレイミド、Ｎ−ｏ−メトキシフェニルマレイミド、Ｎ−ｍ−メトキシフェニルマレイミド、Ｎ−ｐ−メトキシフェニルマレイミド等のＮ−置換マレイミド系化合物；メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｓｅｃ−ブチル（メタ）アクリレート、ｔ−ブチル（メタ）アクリレート等のアルキル（メタ）アクリレート類；シクロペンチル（メタ）アクリレート、シクロヘキシル（メタ）アクリレート、２−メチルシクロヘキシル（メタ）アクリレート、トリシクロ［５．２．１．０２、６］デカン−８−イル（メタ）アクリレート、２−ジシクロペンタニルオキシエチル（メタ）アクリレート、イソボルニル（メタ）アクリレート等の脂環族（メタ）アクリレート類；フェニル（メタ）アクリレート、ベンジル（メタ）アクリレート等のアリール（メタ）アクリレート類；３−（メタクリロイルオキシメチル）オキセタン、３−（メタクリロイルオキシメチル）−３−エチルオキセタン、３−（メタクリロイルオキシメチル）−２−トリフルオロメチルオキセタン、３−（メタクリロイルオキシメチル）−２−フェニルオキセタン、２−（メタクリロイルオキシメチル）オキセタン、２−（メタクリロイルオキシメチル）−４−トリフルオロメチルオキセタン等の不飽和オキセタン化合物等がある。
【００４６】
前記共重合可能な不飽和単量体として例示した単量体は、それぞれ単独でまたは２種以上を組み合わせて使用できる。
【００４７】
アルカリ可溶性樹脂は、着色感光性樹脂組成物の固形分の総重量％に対して、１０〜８０重量％含まれることが好ましく、１０〜７０重量％含まれることがより好ましい。前記アルカリ可溶性樹脂の含量が前記範囲以内の場合には、現像液への溶解性が十分で、パターン形成が容易であり、現像時に露光部の画素部分において膜減少が防止され、非画素部分の脱落性が良好になるので、好ましい。
【００４８】
光重合性化合物
前記光重合性化合物は、下記光重合開始剤の作用により重合できる化合物であって、単官能単量体、二官能単量体または多官能単量体を使用でき、好ましくは、二官能以上の多官能単量体を使用できる。
【００４９】
前記単官能単量体の具体的な例としては、ノニルフェニルカルビトールアクリレート、２−ヒドロキシ−３−フェノキシプロピルアクリレート、２−エチルヘキシルカルビトールアクリレート、２−ヒドロキシエチルアクリレートまたはＮ−ビニルピロリドン等があるが、これに限定されるものではない。
【００５０】
前記二官能単量体の具体的な例としては、１、６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイルオキシエチル）エーテルまたは３−メチルペンタンジオールジ（メタ）アクリレート等があるが、これに限定されるものではない。
【００５１】
前記多官能単量体の具体的な例としては、トリメチロールプロパントリ（メタ）アクリレート、エトキシレイティドトリメチロールプロパントリ（メタ）アクリレート、プロポキシレイティドトリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、エトキシレイティドジペンタエリスリトールヘキサ（メタ）アクリレート、プロポキシレイティドジペンタエリスリトールヘキサ（メタ）アクリレートまたはジペンタエリスリトールヘキサ（メタ）アクリレート等があるが、これに限定されるものではない。
【００５２】
前記光重合性化合物の含量は、着色感光性樹脂組成物の固形分の総重量％に対して、５〜４５重量％含まれることが好ましく、７〜４５重量％含まれることがより好ましい。前記光重合性化合物が前記範囲内に含まれる場合には、画素部の強度と信頼性を向上させることができる。
【００５３】
光重合開始剤
前記光重合開始剤は、下記化学式２または化学式３のフルオレン基を含むオキシムエステル系光開始剤を含む。
【００５４】
［化学式２］
【化７】
0006517767.tif 000006
【００５５】
前記化学式２で、
Ｒ９は、水素、メチル基、エチル基、プロピル基、またはブチル基であり；
Ｒ１０は、メチル基、エチル基、またはプロピル基であり；
Ｒ１１は、メチル基、エチル基、プロピル基、ブチル基、またはフェニル基であり；
Ｒ１２〜Ｒ１８は、水素である。
【００５６】
前記化学式２の光重合開始剤は、染料による感度及び透過率の低下を防止し、着色剤として染料を含む本発明の着色感光性樹脂組成物が効果的な光重合特性を発現するようにする。
前記化学式２の光重合開始剤の例としては、ＳＰＩ−０２、ＳＰＩ−０３等がある。
【００５７】
［化学式３］
【化８】
0006517767.tif 000007
【００５８】
前記化学式３で、
ｍ及びｎは、０または１を示し、但し、ｍが１である場合、ｎは１であり、
Ｒ１９は、ｍ＝０であり、ｎ＝０である場合、水素、ハロゲン原子、ニトロ基、ハロゲン原子で置換され得るＣ１〜Ｃ８のアルキル基で置換されるスルホニルオキシ基、置換可能なフェニルスルホニルオキシ基、ハロゲン原子で置換され得るＣ１〜Ｃ８のアルキル基で置換されるスルホニル基、置換され得るスルホニル基、置換可能な複素環式スルホニル基、または置換可能な縮合環式スルホニル基を示し；
ｍ＝０であり、ｎ＝１である場合、置換可能なフェニル基、置換可能な複素環基、または置換可能な縮合環基を示し；
ｍ＝１であり、ｎ＝１である場合、ハロゲン原子で置換され得るＣ１〜Ｃ８のアルキル基で置換されるスルホニルオキシ基、または置換可能なフェニルスルホニルオキシ基を示し、
より具体的には、Ｒ１９は、水素原子、ハロゲン原子、ニトロ基、または下記の化学式で表記されるスルホニルオキシ基を含む。
【００５９】
【化９】
0006517767.tif 000008
【００６０】
前記化学式で、Ｒ２６は、Ｃ１〜Ｃ４の直鎖状または分岐状のアルキル基、またはＣ１〜Ｃ４の直鎖状のハロゲン化アルキル基であり、
Ｒ２７は、Ｃ１〜Ｃ４の直鎖状または分岐状のアルキル基、またはＣ１〜Ｃ４の直鎖状あるいは分岐状のアルコキシ基、ハロゲン原子、シアノ基、アリール基、またはニトロ基であり、
Ｒ２８は、Ｃ１〜Ｃ４の直鎖状または分岐状のアルキル基、またはＣ１〜Ｃ４の直鎖状のハロゲン化アルキル基である。
【００６１】
前記複素環式スルホニル基の具体的な化合物は、下記の化学式で表記される。
【化１０】
0006517767.tif 000009
【００６２】
前記化学式で、Ｒ２９は、水素原子またはハロゲン原子、Ｒ３０は、水素原子、水酸基、またはＣ１〜Ｃ４の直鎖状あるいは分岐状のアルコキシ基である。
【００６３】
Ｒ２０及びＲ２１は、それぞれ独立して、水素原子、Ｃ１〜Ｃ２２の直鎖状、分岐状、あるいは環状のアルキル基、Ｃ１〜Ｃ１０の直鎖状あるいは分岐状のハロゲン化アルキル基、１以上のエーテル結合あるいはチオエーテルで中断されるＣ１〜Ｃ１５の直鎖状あるいは分岐状のアルキル基、置換可能なフェニル基、またはＣ７〜Ｃ１１のフェニルアルキル基を示すか、
Ｒ２０とＲ２１が水素ではない場合一緒に環を形成し；
Ｒ２２は、下記化学式４または化学式５で示す。
【００６４】
［化学式４］
【化１１】
0006517767.tif 000010
【００６５】
［化学式５］
【化１２】
0006517767.tif 000011
【００６６】
前記化学式４及び前記化学式５で、
Ｒ２３及びＲ２３’は、Ｃ１〜Ｃ１７の直鎖状、分岐状または環状のアルキル基、Ｃ２〜Ｃ５の直鎖状あるいは分岐状のハロゲン化アルキル基、１以上のエーテル結合あるいはチオエーテル結合で中断されるＣ２〜Ｃ７の直鎖状あるいは分岐状のアルキル基、置換可能なフェニル基、置換可能なＣ７〜Ｃ１１のフェニルアルキル基、置換可能なＣ７〜Ｃ１０のフェニルオキシアルキル基、置換可能な複素環基、または置換可能な縮合環基を示し、
前記化学式４で、
Ｒ２４は、Ｃ１〜Ｃ１７の直鎖状、分岐状あるいは環状のアルキル基、Ｃ１〜Ｃ７の直鎖状あるいは分岐状のハロゲン化アルキル基、炭素数１以上のエーテル結合あるいはチオエーテル結合で中断されたＣ２〜Ｃ７の直鎖状あるいは分岐状のアルキル基、置換可能なＣ２〜Ｃ４の直鎖状あるいは分岐状のアミノアルキル基、置換可能なフェニル基、置換可能なＣ７〜Ｃ１１のフェニルアルキル基、１以上のエーテル結合あるいはチオエーテル結合で中断される置換可能なＣ７〜Ｃ１０のフェニルアルキル基、置換可能な縮合環基、または置換可能な複素環基を示し、
前記化学式５で、
Ｒ２５は、Ｃ１〜Ｃ１６の直鎖状、分岐状あるいは環状のアルキル基、Ｃ１〜Ｃ６の直鎖状あるいは分岐状のハロゲン化アルキル基、置換可能なフェニル基、置換可能なＣ７〜Ｃ１０のフェニルアルキル基、１以上のエーテル結合あるいはチオエーテル結合で中断される置換可能なＣ７〜Ｃ９のフェニルアルキル基、置換可能な縮合環基、または置換可能な複素環基を示す。
【００６７】
化学式４の具体的な化合物は、下記のように表記される。
【化１３】
0006517767.tif 000012
【００６８】
前記化学式で、Ｒ３１は、Ｃ１〜Ｃ１７の直鎖状または分岐状のアルキル基を示す。
【００６９】
前記化学式５の具体的な化合物は、下記のように表記される。
0006517767.tif 000013
【００７０】
前記化学式のうちＲ３２は、単結合、またはＣ１〜Ｃ４の直鎖状または分岐状のアルキル基、１個以上のエーテル結合、Ｒ３３〜Ｒ３７は、それぞれ独立して、水素原子、Ｃ１〜Ｃ４の直鎖状または分岐状のアルキル基、Ｃ１〜Ｃ４の直鎖状または分岐状のアルコキシ基、Ｃ１〜Ｃ４の直鎖状または分岐状のアルキルチオ基、Ｃ１〜Ｃ４の直鎖状または分岐状のハロゲン化アルキル基、ハロゲン原子、ニトロ基、アリール基、またはベンジル基を含み、
Ｒ３８は、水素原子、Ｃ１〜Ｃ４の直鎖状または分岐状のアルキル基、Ｃ１〜Ｃ４の直鎖状または分岐状のアルコキシ基、または水酸基を含む。
【００７１】
より好ましくは、Ｒ２３またはＲ２３’は、メチル基であり、
Ｒ２２は、化学式４で示される基であって、Ｒ２４は、Ｃ１〜Ｃ７の直鎖状、分岐状あるいは環状のアルキル基、Ｃ１〜Ｃ５の直鎖状あるいは分岐状のハロゲン化アルキル基、置換可能なＣ２〜Ｃ４の直鎖状または分岐状のアミノアルキル基、置換可能なフェニル基、置換可能なＣ７〜Ｃ１１のフェニルアルキル基、１以上のエーテルあるいはチオエーテル結合で中断される置換可能なＣ７〜Ｃ１０のフェニルアルキル基、置換可能な縮合環基、または置換可能な複素環基である。
【００７２】
より好ましくは、Ｒ２２は、化学式５で示す基であって、Ｒ２５’は、Ｃ１〜Ｃ６の直鎖状、分岐状あるいは環状のアルキル基、Ｃ１〜Ｃ４の直鎖状あるいは分岐状のハロゲン化アルキル基、置換可能なフェニル基、置換可能なＣ７〜Ｃ１０のフェニルアルキル基、１以上のエーテル結合あるいはチオエーテル結合で中断される置換可能なＣ７〜Ｃ９フェニルアルキル基、置換可能な縮合環基、または置換可能な複素環基である。
【００７３】
前記化学式３の光重合開始剤は、染料による感度及び透過率の低下を防止し、着色剤として染料を含む本発明の着色感光性樹脂組成物が効果的な光重合特性を発現するようにする。
【００７４】
前記化学式３の光重合開始剤の例としては、ＵＰＩ−０３、ＵＰＩ−２２等がある。
【００７５】
また、本発明の効果を損傷しない範囲内で、前記以外の光重合開始剤を追加で併用することもできる。代表的には、アセトフェノン系化合物、ベンゾフェノン系化合物、トリアジン系化合物、ビイミダゾール系化合物、及びチオキサントン系化合物よりなる群から選択される１種以上の化合物を使用することが好ましい。
【００７６】
前記アセトフェノン系化合物の具体的な例としては、ジエトキシアセトフェノン、２−ヒドロキシ−２−メチル−１−フェニルプロパン−１−オン、ベンジルジメチルケタル、２−ヒドロキシ−１−［４−（２−ヒドロキシエトキシ）フェニル］−２−メチルプロパン−１−オン、１−ヒドロキシシクロヘキシルフェニルケトン、２−メチル−１−（４−メチルチオフェニル）−２−モルフォリノプロパン−１−オン、２−ベンジル−２−ジメチルアミノ−１−（４−モルフォリノフェニル）ブタン−１−オン、２−ヒドロキシ−２−メチル−１−［４−（１−メチルビニル）フェニル］プロパン−１−オン、２−（４−メチルベンジル）−２−（ジメチルアミノ）−１−（４−モルフォリノフェニル）ブタン−１−オン等が挙げられる。
【００７７】
前記ベンゾフェノン系化合物としては、例えば、ベンゾフェノン、０−ベンゾイル安息香酸メチル、４−フェニルベンゾフェノン、４−ベンゾイル−４’−メチルジフェニルスルフィド、３、３’、４、４’−テトラ（ｔｅｒｔ−ブチルペルオキシカルボニル）ベンゾフェノン、２、４、６−トリメチルベンゾフェノン等がある。
【００７８】
前記トリアジン系化合物の具体的な例としては、２、４−ビス（卜リクロロメチル）−６−（４−メトキシフェニル）−１、３、５−トリアジン、２、４−ビス（卜リクロロメチル）−６−（４−メトキシナフチル）−１、３、５−トリアジン、２、４−ビス（卜リクロロメチル）−６−ピペロニル−１、３、５−トリアジン、２、４−ビス（卜リクロロメチル）−６−（４−メトキシスチリル）−１、３、５−トリアジン、２、４−ビス（卜リクロロメチル）−６−［２−（５−メチルフラン−２−イル）エテニル］−１、３、５−トリアジン、２、４−ビス（卜リクロロメチル）−６−［２−（フラン−２−イル）エテニル］−１、３、５−トリアジン、２、４−ビス（卜リクロロメチル）−６−［２−（４−ジエチルアミノ−２−メチルフェニル）エテニル］−１、３、５−トリアジン、２、４−ビス（卜リクロロメチル）−６−［２−（３、４−ジメトキシフェニル）エテニル］−１、３、５−トリアジン等が挙げられる。
【００７９】
前記ビイミダゾール化合物の具体的な例としては、２、２’−ビス（２−クロロフェニル）−４、４’、５、５’−テトラフェニルビイミダゾール、２、２’−ビス（２、３−ジクロロフェニル）−４、４’、５、５’−テトラフェニルビイミダゾール、２、２’−ビス（２−クロロフェニル）−４、４’、５、５’−テトラ（アルコキシフェニル）ビイミダゾール、２、２’−ビス（２−クロロフェニル）−４、４’、５、５’−テトラ（トリアルコキシフェニル）ビイミダゾール、２、２−ビス（２、６−ジクロロフェニル）−４、４’、５、５’−テトラフェニル−１、２’−ビイミダゾールまたは４、４’、５、５’位置のフェニル基がカルボアルコキシ基によって置換されているイミダゾール化合物等が挙げられる。これらのうち２、２’−ビス（２−クロロフェニル）−４、４’、５、５’−テトラフェニルビイミダゾール、２、２’−ビス（２、３−ジクロロフェニル）−４、４’、５、５’−テトラフェニルビイミダゾール、２、２−ビス（２、６−ジクロロフェニル）−４、４’、５、５’−テトラフェニル−１、２’−ビイミダゾールが好ましく使用される。
【００８０】
前記チオキサントン系化合物としては、例えば、２−イソプロピルチオキサントン、２、４−ジエチルチオキサントン、２、４−ジクロロチオキサントン、１−クロロ−４−プロポキシチオキサントン等がある。
【００８１】
また、前記光重合開始剤は、光重合開始補助剤をさらに含むことができる。本発明による着色感光性樹脂組成物は、光重合開始補助剤を含有することによって、感度がさらに高くなって、生産性を向上させることができる。
【００８２】
前記光重合開始補助剤は、例えば、アミン化合物、及びカルボン酸化合物よりなる群から選択される１種以上の化合物が好ましく使用され得る。
【００８３】
前記アミン化合物としては、芳香族アミン化合物を使用することが好ましく、具体的にトリエタノールアミン、メチルジエタノールアミン、トリイソプロパノールアミン等の脂肪族アミン化合物、４−ジメチルアミノ安息香酸メチル、４−ジメチルアミノ安息香酸エチル、４−ジメチルアミノ安息香酸イソアミル、４−ジメチルアミノ安息香酸２−エチルヘキシル、安息香酸２−ジメチルアミノエチル、Ｎ、Ｎ−ジメチルパラトルイジン、４、４’−ビス（ジメチルアミノ）ベンゾフェノン（通称：ミヒラーケトン）、４、４’−ビス（ジエチルアミノ）ベンゾフェノン等を使用できる。
【００８４】
前記カルボン酸化合物は、芳香族ヘテロ酢酸類であることが好ましく、具体的にフェニルチオ酢酸、メチルフェニルチオ酢酸、エチルフェニルチオ酢酸、メチルエチルフェニルチオ酢酸、ジメチルフェニルチオ酢酸、メトキシフェニルチオ酢酸、ジメトキシフェニルチオ酢酸、クロロフェニルチオ酢酸、ジクロロフェニルチオ酢酸、Ｎ−フェニルグリシン、フェノキシ酢酸、ナフチルチオ酢酸、Ｎ−ナフチルグリシン、ナフトキシ酢酸等が挙げられる。
【００８５】
前記光重合開始剤は、前記アルカリ可溶性樹脂と光重合性化合物の総重量％に対して、０．１〜４０重量％含むことが好ましく、１〜３０重量％含むことがより好ましい。前記光重合開始剤が前記範囲内に含まれる場合には、着色感光性樹脂組成物が高感度化され、露光時間が短縮されるので、生産性が向上し、高い解像度を維持できる。のみならず、前記範囲内で含まれる場合には、画素部の強度と前記画素部の表面においての平滑性が良好となることができる。
【００８６】
また、前記化学式２または化学式３の光重合開始剤は、全体光重合開始剤の総重量％に対して１０〜１００重量％含まれることが好ましく、２０〜１００重量％含むことがより好ましい。化学式２または化学式３の光重合開始剤が前記範囲未満である場合、染料による感度低下が克服できず、現像工程中にパターンの短絡が発生しやすい。
【００８７】
また、前記光重合開始補助剤をさらに使用する場合、前記光重合開始補助剤は、アルカリ可溶性樹脂と光重合性化合物の総重量％に対して、０．１〜４０重量％含まれることが好ましく、１〜３０重量％含まれることがより好ましい。光重合開始補助剤が前記範囲内で含まれる場合には、着色感光性樹脂組成物の感度がさらに高くなり、前記組成物を使用して形成されるカラーフィルターの生産性が向上する効果を提供できる。
【００８８】
溶剤
本発明の溶剤は、着色感光性樹脂組成物に含まれる他の成分を溶解させるのに効果的なものであれば可能であり、塗布性及び乾燥性の観点から、沸点が１００℃〜２００℃である有機溶剤が好ましい。より好ましくは、プロピレングリコールモノエチルエーテルアセテート、シクロヘキサノン、エチルラクテート、ブチルラクテート、３−エトキシプロピオン酸エチル、３−メトキシプロピオン酸メチル等を利用できる。
【００８９】
また、本発明によれば、プロピレングリコールモノメチルエーテルアセテート及び４−ヒドロキシ−４−メチル−２−ペンタノンの混合溶剤を使用することが好ましい。
【００９０】
前記混合溶剤の場合、着色感光性樹脂組成物中の４−ヒドロキシ−４−メチル−２−ペンタノンの含量は、１５〜４５重量％が好ましく、プロピレングリコールモノメチルエーテルアセテートの含量は、２０〜７０重量％であることがより好ましい。
【００９１】
４−ヒドロキシ−４−メチル−２−ペンタノンの含量が、前記範囲内に含まれれば、着色感光性樹脂組成物のうち染料の析出による異物の発生や明暗比の減少がなく、着色感光性樹脂組成物の分散性が適切で、粘度の安定性が確保され得る。また、プロピレングリコールモノメチルエーテルアセテートが、前記範囲内に含まれる場合には、染料を含む着色感光性樹脂組成物の粘度安定性が確保され得る。
【００９２】
本発明の溶剤として、前記混合溶剤とともに着色感光性樹脂組成物に含まれる他の成分を溶解させるのに効果的な通常の着色感光性樹脂組成物で使用される溶剤を追加で混用して使用可能である。特に、エーテル類、芳香族炭化水素類、ケトン類、アルコール類、エステル類またはアミド類等が好ましい。
【００９３】
前記溶剤は、具体的に、エチレングリコールモノメチルエーテル、エチレングリコールモノエチルエーテル、エチレングリコールモノプロピルエーテル、エチレングリコールモノブチルエーテル等のエチレングリコールモノアルキルエーテル類；ジエチレングリコールジメチルエーテル、ジエチレングリコールジエチルエーテル、ジエチレングリコールジプロピルエーテル、ジエチレングリコールジブチルエーテル等のジエチレングリコールジアルキルエーテル類；メチルセロソルブアセテート、エチルセロソルブアセテート等のエチレングリコールアルキルエーテルアセテート類；プロピレングリコールモノエチルエーテルアセテート、プロピレングリコールモノプロピルエーテルアセテート、メトキシブチルアセテート、メトキシペンチルアセテート等のアルキレングリコールアルキルエーテルアセテート類；ベンゼン、トルエン、キシレン、メシチレン等の芳香族炭化水素類；メチルエチルケトン、アセトン、メチルアミルケトン、メチルイソブチルケトン、シクロヘキサノン等のケトン類；エタノール、プロパノール、ブタノール、ヘキサノール、シクロヘキサノール、エチレングリコール、グリセリン等のアルコール類；３−エトキシプロピオン酸エチル、３−メトキシプロピオン酸メチル等のエステル類；γ−ブチロラクトン等の環状エステル類等が挙げられる。
【００９４】
本発明の溶剤は、着色感光性樹脂組成物の総重量％に対して６０〜９０重量％含まれることが好ましく、７０〜８５重量％含まれることがより好ましい。前記溶剤が前記範囲内で含まれる場合には、ロールコーター、スピンコーター、スリットアンドスピンコーター、スリットコーター（ダイコーターとも言うことがある）、インクジェット等の塗布装置で塗布したとき、塗布性が良好になり得る。
【００９５】
酸化防止剤
本発明による着色感光性樹脂組成物は、酸化防止剤をさらに含むことができる。
本発明の酸化防止剤は、フェノール系酸化防止剤１種以上とリン系酸化防止剤１種以上を含むことができ、フェノール系酸化防止剤の場合、１５０℃のオーブンで２００時間以上劣化しないことが好ましい。
【００９６】
本発明のフェノール系酸化防止剤は、ヒンダードフェノール系が好ましく、具体的な例は、オクタデシル３−（３、５−ジ−ｔｅｒｔ−ブチル−４−ヒドロキシフェニル）プロピオネート（Ｏｃｔａｄｅｃｙｌ  ３−（３、５−ｄｉ−ｔｅｒｔ−ｂｕｔｙｌ−４−ｈｙｄｒｏｘｙｐｈｅｎｙｌ）ｐｒｏｐｉｏｎａｔｅ）（２６４時間）、１、３、５−トリメチル−２、４、６−トリス（３、５−ジ−ｔｅｒｔ−ブチル−４−ヒドロキシベンジル）ベンゼン（１、３、５−Ｔｒｉｍｅｔｈｙｌ−２、４、６−ｔｒｉｓ（３、５−ｄｉｔｅｒｔ−ｂｕｔｙｌ−４−ｈｙｄｒｏｘｙｂｅｎｚｙｌ）ｂｅｎｚｅｎｅ）（２４０時間）、ペンダエリスリトールテトラキス（３、５−ジ−ｔｅｒｔ−ブチル−４−ヒドロキシヒドロシンナマート）（Ｐｅｎｔａｅｒｙｔｈｒｉｔｏｌｔｅｔｒａｋｉｓ（３、５−ｄｉ−ｔｅｒｔ−ｂｕｔｙｌ−４−ｈｙｄｒｏｘｙｈｙｄｒｏｃｉｎｎａｍａｔｅ））（９６０時間）であることができる。
【００９７】
また、前記リン系酸化防止剤の具体的な例は、トリフェニルホスフェート（Ｔｒｉｐｈｅｎｙｌ  ｐｈｏｓｐｈａｔｅ）、イソデシルジフェニルホスフェート（Ｉｓｏｄｅｃｙｌ  ｄｉｐｈｅｎｙｌｐｈｏｓｐｈａｔｅ）、トリス（２、４−ジ−ｔｅｒｔ−ブチルフェニル）ホスフェート（Ｔｒｉｓ（２、４−ｄｉ−ｔｅｒｔ−ｂｕｔｙｌｐｈｅｎｙｌ）ｐｈｏｓｐｈａｔｅ）、３、９−ビス（オクタテシルオキシ）−２、４、８、１０−テトラオキサ−３、９−ジホスファスピロ［５．５］ウンデカン（３、９−Ｂｉｓ（ｏｃｔａｄｅｃｙｌｏｘｙ）−２、４、８、１０−ｔｅｔｒａｏｘａ−３、９−ｄｉｐｈｏｓｐｈａｓｐｉｒｏ［５．５］ｕｎｄｅｃａｎｅ）、２、２’−メチレンビス（４、６−ジ−ｔｅｒｔ−ブチル−フェニル）−２−エチルヘキシルホスフェート（２、２’−ｍｅｔｈｙｌｅｎｅｂｉｓ（４、６−ｄｉ−ｔｅｒｔ−ｂｕｔｙｌ−ｐｈｅｎｙｌ）−２−ｅｔｈｙｌｈｅｘｙｌｐｈｏｓｐｈａｔｅ）；であることができる。
【００９８】
前記酸化防止剤は、着色感光性樹脂組成物の固形分の総重量％に対して、通常１〜１００重量％、好ましくは２〜５０重量％含まれることができる。前記酸化防止剤が前記範囲内で含まれる場合には、着色感光性樹脂組成物が感度の低下なしに透過率の向上を期待できるので好ましい。もし、酸化防止剤が前記範囲未満である場合には、透過率の向上を期待しにくく、前記範囲を超過する場合には、染料による感度の低下が克服されず、高感度となることができず、現像工程中にパターンの短絡が発生しやすい。
【００９９】
添加剤
本発明の着色感光性樹脂組成物は、前記成分以外に、本発明の目的を害しない範囲で、当業者の必要に応じて充填剤、他の高分子化合物、硬化剤、顔料分散剤、密着促進剤、紫外線吸収剤、凝集防止剤等の添加剤を併用することも可能である。
【０１００】
前記充填剤は、具体的に、ガラス、シリカ、アルミナ等を使用できるが、これに限定されるものではない。
【０１０１】
前記他の高分子化合物は、具体的に、エポキシ樹脂、マレイミド樹脂等の硬化性樹脂、ポリビニルアルコール、ポリアクリル酸、ポリエチレングリコールモノアルキルエーテル、ポリフルオロアルキルアクリレート、ポリエステル、ポリウレタン等の熱可焼性樹脂等を使用できるが、これに限定されるものではない。
【０１０２】
前記硬化剤は、深部硬化及び機械的強度を高めるために使用され、具体的に、エポキシ化合物、多官能イソシアネート化合物、メラミン化合物、オキセタン化合物等を使用できるが、これに限定されるものではない。
【０１０３】
前記エポキシ化合物は、具体的に、ビスフェノールＡ系エポキシ樹脂、水素化ビスフェノールＡ系エポキシ樹脂、ビスフェノールＦ系エポキシ樹脂、水素化ビスフェノールＦ系エポキシ樹脂、ノボラック型エポキシ樹脂、その他芳香族系エポキシ樹脂、脂環族系エポキシ樹脂、グリシジルエステル系樹脂、グリシジルアミン系樹脂、またはこのようなエポキシ樹脂の臭素化誘導体、エポキシ樹脂及びその臭素化誘導体以外の脂肪族、脂環族または芳香族エポキシ化合物、ブタジエン（共）重合体エポキシ化物、イソプレン（共）重合体エポキシ化物、グリシジル（メタ）アクリレート（共）重合体、トリグリシジルイソシアヌレート等を使用できるが、これに限定されるものではない。
【０１０４】
前記オキセタン化合物は、具体的に、カルボネートビスオキセタン、キシレンビスオキセタン、アジペートビスオキセタン、テレフタレートビスオキセタン、シクロヘキサンジカルボン酸ビスオキセタン等を使用できるが、これに限定されるものではない。
【０１０５】
前記硬化剤は、硬化剤とともにエポキシ化合物のエポキシ基、オキセタン化合物のオキセタン骨格を開環重合できる硬化補助化合物を併用できる。
前記硬化補助化合物は、具体的に、多価カルボン酸類、多価カルボン酸無水物類、酸発生剤等を使用できる。前記カルボン酸無水物類は、エポキシ樹脂硬化剤として市販されるものを利用できる。市販される前記エポキシ樹脂硬化剤としては、例えば、商品名（アデカハードナーＥＨ−７００）（アデカ工業（株）製造）、商品名（リカシッドＨＨ）（新日本理化（株）製造）、商品名（ＭＨ−７００）（新日本理化（株）製造）等が挙げられる。
【０１０６】
前記で例示した硬化剤及び硬化補助化合物は、それぞれ単独でまたは２種以上混合して利用できる。
【０１０７】
前記顔料分散剤は、市販される界面活性剤を使用でき、具体的に、シリコーン系、フッ素系、エステル系、陽イオン系、陰イオン系、非イオン系及び陽性等の界面活性剤よりなる群から選択された単独またはこれらの混合物を使用できる。より具体的に、ポリオキシエチレンアルキルエーテル類、ポリオキシエチレンアルキルフェニルエーテル類、ポリエチレングリコールジエステル類、ソルビタン脂肪酸エステル類、脂肪酸変性ポリエステル類、３級アミン変性ポリウレタン類、ポリエチレンイミン類等を使用でき、他に、商品名としてＫＰ（信越化学工業（株））、ポリフロー（ＰＯＬＹＦＬＯＷ）（共栄社化学（株））、エフトップ（ＥＦＴＯＰ）（トッププロダクツ社）、メガファック（ＭＥＧＡＦＡＣ）（大日本インク化学工業（株））、フロラード（Ｆｌｕｏｒａｄ）（住友スリーエム（株））、アサヒガード（Ａｓａｈｉ  ｇｕａｒｄ）、サーフロン（Ｓｕｒｆｌｏｎ）（以上、旭硝子（株））、ソルスパース（ＳＯＬＳＰＥＲＳＥ）（Ｌｕｂｒｉｓｏｌ社）、ＥＦＫＡ（ＥＦＫＡケミカルス社）、ＰＢ８２１（味の素（株））、ＤＩＳＰＥＲ  ＢＹＫ−ｓｅｒｉｅｓ（ＢＹＫ−ｃｈｅｍｉ社）等を使用できる。
【０１０８】
前記密着促進剤は、具体的に、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３、４−エポキシシクロヘキシル）エチルトリメトキシシラン、３−クロロプロピルメチルジメトキシシラン、３−クロロプロピルトリメトキシシラン、３−メタクリルオキシプロピルトリメトキシシラン、３−メルカプトプロピルトリメトキシシラン、３−イソシアネートプロピルトリメトキシシラン及び３−イソシアネートプロピルトリエトキシシランよりなる群から選択された単独またはこれらの混合物を使用できる。
【０１０９】
この際、密着促進剤は、着色感光性樹脂組成物の固形分の総重量％に対して０．０１〜１０重量％含まれることが好ましく、０．０５〜２重量％含まれることがより好ましい。
【０１１０】
前記紫外線吸収剤は、具体的に、２−（３−ｔｅｒｔ−ブチル−２−ヒドロキシ−５−メチルフェニル）−５−クロロベンゾトリアゾール、アルコキシベンゾフェノン等を使用できるが、これに制限されるものではない。
【０１１１】
前記凝集防止剤は、具体的にポリアクリル酸ナトリウム等を使用できるが、これに制限されるものではない。
【０１１２】
（カラーフィルター）
本発明のカラーフィルターは、画像表示装置に適用される場合に、表示装置光源の光によって発光するので、優れた光効率を具現できる。また、色相を有する光が放出されるので、色再現性に優れていて、光ルミネセンスにより全方向に光が放出されるので、視野角をも改善できる。
【０１１３】
カラーフィルターは、基板及び前記基板の上部に形成されたパターン層を含む。
基板は、カラーフィルター自体が基板であってもよく、または、ディスプレイ装置等にカラーフィルターが位置する部位であってもよく、特に制限されない。前記基板は、ガラス、シリコン（Ｓｉ）、シリコン酸化物（ＳｉＯｘ）または高分子基板であることができ、前記高分子基板は、ポリエーテルスルホン（ｐｏｌｙｅｔｈｅｒｓｕｌｆｏｎｅ、ＰＥＳ）またはポリカーボネート（ｐｏｌｙｃａｒｂｏｎａｔｅ、ＰＣ）等であることができる。
【０１１４】
パターン層は、本発明の着色感光性樹脂組成物を含む層であり、前記着色感光性樹脂組成物を塗布し、所定のパターンで露光、現像及び熱硬化して形成された層であることができる。
前記着色感光性樹脂組成物で形成されたパターン層は、赤色量子ドット粒子を含有する赤色パターン層、緑色量子ドット粒子を含有する緑色パターン層、及び青色量子ドット粒子を含有する青色パターン層を具備することができる。光照射時に、赤色パターン層は赤色光を、緑色パターン層は緑色光を、青色パターン層は青色光を放出する。
【０１１５】
このような場合に、画像表示装置に適用するとき、光源の放出光が特に限定されないが、優れた色再現性の観点から、青色光を放出する光源を使用できる。
【０１１６】
本発明の他の実施例によれば、前記パターン層は、赤色パターン層、緑色パターン層及び青色パターン層のうち２種の色相のパターン層のみを具備することもできる。このような場合には、前記パターン層は、量子ドット粒子を含有しない透明パターン層をさらに具備する。
【０１１７】
２種の色相のパターン層のみを具備する場合には、含まれない残りの色相を示す波長の光を放出する光源を使用できる。例えば、赤色パターン層及び緑色パターン層を含む場合には、青色光を放出する光源を使用できる。このような場合に、赤色量子ドット粒子は、赤色光を放出し、緑色量子ドット粒子は、緑色光を放出し、透明パターン層は、青色光がそのまま透過して青色を示す。
【０１１８】
前記のような基板及びパターン層を含むカラーフィルターは、各パターンの間に形成された隔壁をさらに含むことができ、ブラックマトリックスをさらに含むこともできる。また、カラーフィルターのパターン層の上部に形成された保護膜をさらに含むこともできる。
【０１１９】
（画像表示装置）
また、本発明は、前記カラーフィルターを含む画像表示装置を提供する。
本発明のカラーフィルターは、通常の液晶表示装置だけでなく、電界発光表示装置、プラズマ表示装置、電界放出表示装置等、各種画像表示装置への適用が可能である。
【０１２０】
本発明の画像表示装置は、赤色量子ドット粒子を含有する赤色パターン層、緑色量子ドット粒子を含有する緑色パターン層、及び青色量子ドット粒子を含有する青色パターン層を含有するカラーフィルターを具備できる。このような場合に、画像表示装置に適用するとき、光源の放出光が特に限定されないが、優れた色再現性の観点から、好ましくは、青色光を放出する光源を使用できる。
【０１２１】
本発明の他の実施例によれば、本発明の画像表示装置は、赤色パターン層、緑色パターン層及び青色パターン層のうち２種の色相のパターン層のみを含むカラーフィルターを具備することもできる。このような場合には、前記カラーフィルターは、量子ドット粒子を含有しない透明パターン層をさらに具備する。
【０１２２】
２種の色相のパターン層のみを具備する場合には、含まれない残りの色相を示す波長の光を放出する光源を使用できる。例えば、赤色パターン層及び緑色パターン層を含む場合には、青色光を放出する光源を使用できる。このような場合に、赤色量子ドット粒子は、赤色光を放出し、緑色量子ドット粒子は、緑色光を放出し、透明パターン層は、青色光がそのまま透過して青色を示す。
【０１２３】
本発明の画像表示装置は、光効率に優れていて、高い輝度を示し、色再現性に優れ、且つ広い視野角を有することができる。
【実施例】
【０１２４】
以下、本発明を実施例に基づいて詳細に説明するが、下記に開示される本発明の実施形態は、あくまで例示であって、本発明の範囲は、これらの実施形態に限定されない。本発明の範囲は、特許請求範囲に表示され、また、特許請求範囲の記録と均等な意味及び範囲内でのすべての変更を含んでいる。また、以下の実施例、比較例において含有量を示す「％」及び「部」は、特に言及しない限り、質量基準である。
【０１２５】
顔料分散組成物の製造
顔料分散組成物Ｍ１
顔料としてＣ．Ｉ．ピグメントレッド２５４を１２．０重量部、顔料分散剤としてＤＩＳＰＥＲ  ＢＹＫ−２００１（ＢＹＫ社製造）５．０重量部、溶剤として４−ヒドロキシ−４−メチル−２−ペンタノン１３．０重量部、及びプロピレングリコールメチルエーテルアセテート７０．０重量部をビーズミルにより１２時間混合／分散し、顔料分散組成物Ｍ１を製造した。
【０１２６】
顔料分散組成物Ｍ２
顔料としてＣ．Ｉ．ピグメントレッド１７７を１２．０重量部、顔料分散剤としてＤＩＳＰＥＲ  ＢＹＫ−２００１（ＢＹＫ社製造）５．０重量部、溶剤として４−ヒドロキシ−４−メチル−２−ペンタノン１３．０重量部、及びプロピレングリコールメチルエーテルアセテート７０．０重量部をビーズミルにより１２時間混合／分散し、顔料分散組成物Ｍ２を製造した。
【０１２７】
顔料分散組成物Ｍ３
顔料としてＣ．Ｉ．ピグメントレッド２４２を１２．０重量部、顔料分散剤としてＤＩＳＰＥＲ  ＢＹＫ−２００１（ＢＹＫ社製造）５．０重量部、溶剤として４−ヒドロキシ−４−メチル−２−ペンタノン１３．０重量部、及びプロピレングリコールメチルエーテルアセテート７０．０重量部をビーズミルにより１２時間混合／分散し、顔料分散組成物Ｍ３を製造した。
【０１２８】
合成例１：アルカリ可溶性樹脂の合成
撹拌器、温度計、還流冷却管、滴下ロート及び窒素導入管を具備したフラスコに、プロピレングリコールモノメチルエーテルアセテート１２０重量部、プロピレングリコールモノメチルエーテル８０重量部、ＡＩＢＮを２重量部、アクリル酸１３．０重量部、ベンジルメタアクリレート１０重量部、スチレン５７．０重量部、メチルメタアクリレート２０重量部、及びｎ−ドデシルメルカプト３重量部を投入し、窒素置換した。その後、撹拌しつつ反応液の温度を１１０℃に上昇させ、６時間反応させた。合成されたアルカリ可溶性樹脂の固形分の酸価は、１００．２ｍｇＫＯＨ／ｇであり、ＧＰＣで測定した重量平均分子量Ｍｗは、約１５１１０であった。
【０１２９】
着色感光性樹脂組成物の製造
実施例１
前記顔料分散組成物Ｍ１を２９．７４重量部、顔料分散組成物Ｍ２を５．６６重量部、アシッドレッド５２（Ａｃｉｄ  Ｒｅｄ  ５２、ＴＣＩ  Ａｍｅｒｉｃａ社製造）０．５２重量部、ソルベントレッド１２２（Ｃ．Ｉ．Ｓｏｌｖｅｎｔ  Ｒｅｄ  １２２、ＢＡＳＦ社製造）０．４１重量部、合成例１の樹脂９．３２重量部、ＫＡＹＡＲＡＤ  ＤＰＨＡ（日本化薬社製造）９．３２重量部、ＳＰＩ−０２（三洋社製造）０．９３重量部、４−ヒドロキシ−４−メチル−２−ペンタノン１２．７５重量部、及びプロピレングリコールモノメチルエーテルアセテート３１．３４重量部を混合し、着色感光性樹脂組成物を製造した。
【０１３０】
実施例２
前記顔料分散組成物Ｍ１を２９．７４重量部、顔料分散組成物Ｍ２を５．６６重量部、アシッドレッド５２（Ａｃｉｄ  Ｒｅｄ  ５２、ＴＣＩ  Ａｍｅｒｉｃａ社製造）０．５２重量部、ソルベントレッド１２２（Ｃ．Ｉ．Ｓｏｌｖｅｎｔ  Ｒｅｄ  １２２、ＢＡＳＦ社製造）０．４１重量部、合成例１の樹脂９．３２重量部、ＫＡＹＡＲＡＤ  ＤＰＨＡ（日本化薬社製造）９．３２重量部、ＳＰＩ−０３（三洋社製造）０．９３重量部、４−ヒドロキシ−４−メチル−２−ペンタノン１２．７５重量部、及びプロピレングリコールモノメチルエーテルアセテート３１．３４重量部を混合し、着色感光性樹脂組成物を製造した。
【０１３１】
実施例３
前記顔料分散組成物Ｍ１を１６．３１重量部、顔料分散組成物Ｍ２を２１．９０重量部、顔料分散組成物Ｍ３を４．６６重量部、ソルベントレッド１２２（Ｃ．Ｉ．Ｓｏｌｖｅｎｔ  Ｒｅｄ  １２２、ＢＡＳＦ社製造）０．４５重量部、合成例１の樹脂８．４２重量部、ＫＡＹＡＲＡＤ  ＤＰＨＡ（日本化薬社製造）８．４２重量部、ＳＰＩ−０２（三洋社製造）０．８４重量部、４−ヒドロキシ−４−メチル−２−ペンタノン１２．７５重量部、及びプロピレングリコールモノメチルエーテルアセテート２６．２７重量部を混合し、着色感光性樹脂組成物を製造した。
【０１３２】
実施例４
前記顔料分散組成物Ｍ１を１６．３１重量部、顔料分散組成物Ｍ２を２１．９０重量部、顔料分散組成物Ｍ３を４．６６重量部、ソルベントレッド１２２（Ｃ．Ｉ．Ｓｏｌｖｅｎｔ  Ｒｅｄ  １２２、ＢＡＳＦ社製造）０．４５重量部、合成例１の樹脂８．４２重量部、ＫＡＹＡＲＡＤ  ＤＰＨＡ（日本化薬社製造）８．４２重量部、ＳＰＩ−０３（三洋社製造）０．８４重量部、４−ヒドロキシ−４−メチル−２−ペンタノン１２．７５重量部、及びプロピレングリコールモノメチルエーテルアセテート２６．２７重量部を混合し、着色感光性樹脂組成物を製造した。
【０１３３】
実施例５
前記顔料分散組成物Ｍ１を２９．７４重量部、顔料分散組成物Ｍ２を５．６６重量部、アシッドレッド５２（Ａｃｉｄ  Ｒｅｄ  ５２、ＴＣＩ  Ａｍｅｒｉｃａ社製造）０．５２重量部、ソルベントレッド１２２（Ｃ．Ｉ．Ｓｏｌｖｅｎｔ  Ｒｅｄ  １２２、ＢＡＳＦ社製造）０．４１重量部、合成例１の樹脂９．３２重量部、ＫＡＹＡＲＡＤ  ＤＰＨＡ（日本化薬社製造）９．３２重量部、ＵＰＩ−２２（京仁洋行製造）０．９３重量部、４−ヒドロキシ−４−メチル−２−ペンタノン１２．７５重量部、及びプロピレングリコールモノメチルエーテルアセテート３１．３４重量部を混合し、着色感光性樹脂組成物を製造した。
【０１３４】
実施例６
前記顔料分散組成物Ｍ１を１６．３１重量部、顔料分散組成物Ｍ２を２１．９０重量部、顔料分散組成物Ｍ３を４．６６重量部、ソルベントレッド１２２（Ｃ．Ｉ．Ｓｏｌｖｅｎｔ  Ｒｅｄ  １２２、ＢＡＳＦ社製造）０．４５重量部、合成例１の樹脂８．４２重量部、ＫＡＹＡＲＡＤ  ＤＰＨＡ（日本化薬社製造）８．４２重量部、ＵＰＩ−２２（京仁洋行製造）０．８４重量部、４−ヒドロキシ−４−メチル−２−ペンタノン１２．７５重量部、及びプロピレングリコールモノメチルエーテルアセテート２６．２７重量部を混合し、着色感光性樹脂組成物を製造した。
【０１３５】
比較例１
前記顔料分散組成物Ｍ１を２９．７４重量部、顔料分散組成物Ｍ２を５．６６重量部、アシッドレッド５２（Ａｃｉｄ  Ｒｅｄ  ５２、ＴＣＩ  Ａｍｅｒｉｃａ社製造）０．５２重量部、ソルベントレッド１２２（Ｃ．Ｉ．Ｓｏｌｖｅｎｔ  Ｒｅｄ  １２２、ＢＡＳＦ社製造）０．４１重量部、合成例１の樹脂９．３２重量部、ＫＡＹＡＲＡＤ  ＤＰＨＡ（日本化薬社製造）９．３２重量部、ＮＣＩ−８３１（Ａｄｅｋａ社製造）０．９３重量部、４−ヒドロキシ−４−メチル−２−ペンタノン１２．７５重量部、及びプロピレングリコールモノメチルエーテルアセテート３１．３４重量部を混合し、着色感光性樹脂組成物を製造した。
【０１３６】
比較例２
前記顔料分散組成物Ｍ１を２９．７４重量部、顔料分散組成物Ｍ２を５．６６重量部、アシッドレッド５２（Ａｃｉｄ  Ｒｅｄ  ５２、ＴＣＩ  Ａｍｅｒｉｃａ社製造）０．５２重量部、ソルベントレッド１２２（Ｃ．Ｉ．Ｓｏｌｖｅｎｔ  Ｒｅｄ  １２２、ＢＡＳＦ社製造）０．４１重量部、合成例１の樹脂９．３２重量部、ＫＡＹＡＲＡＤ  ＤＰＨＡ（日本化薬社製造）９．３２重量部、ＯＸＥ−０１（ＢＡＳＦ社製造）０．９３重量部、４−ヒドロキシ−４−メチル−２−ペンタノン１２．７５重量部、及びプロピレングリコールモノメチルエーテルアセテート３１．３４重量部を混合し、着色感光性樹脂組成物を製造した。
【０１３７】
比較例３
前記顔料分散組成物Ｍ１を２９．７４重量部、顔料分散組成物Ｍ２を５．６６重量部、アシッドレッド５２（Ａｃｉｄ  Ｒｅｄ  ５２、ＴＣＩ  Ａｍｅｒｉｃａ社製造）０．５２重量部、ソルベントレッド１２２（Ｃ．Ｉ．Ｓｏｌｖｅｎｔ  Ｒｅｄ  １２２、ＢＡＳＦ社製造）０．４１重量部、合成例１の樹脂９．３２重量部、ＫＡＹＡＲＡＤ  ＤＰＨＡ（日本化薬社製造）９．３２重量部、Ｉｒｇａｃｕｒｅ−３６９（ＢＡＳＦ社製造）０．９３重量部、４−ヒドロキシ−４−メチル−２−ペンタノン１２．７５重量部、及びプロピレングリコールモノメチルエーテルアセテート３１．３４重量部を混合し、着色感光性樹脂組成物を製造した。
【０１３８】
比較例４
前記顔料分散組成物Ｍ１を２９．７４重量部、顔料分散組成物Ｍ２を５．６６重量部、アシッドレッド５２（Ａｃｉｄ  Ｒｅｄ  ５２、ＴＣＩ  Ａｍｅｒｉｃａ社製造）０．５２重量部、ソルベントレッド１２２（Ｃ．Ｉ．Ｓｏｌｖｅｎｔ  Ｒｅｄ  １２２、ＢＡＳＦ社製造）０．４１重量部、合成例１の樹脂９．３２重量部、ＫＡＹＡＲＡＤ  ＤＰＨＡ（日本化薬社製造）９．３２重量部、Ｉｒｇａｃｕｒｅ−９０７（ＢＡＳＦ社製造）０．９３重量部、４−ヒドロキシ−４−メチル−２−ペンタノン１２．７５重量部、及びプロピレングリコールモノメチルエーテルアセテート３１．３４重量部を混合し、着色感光性樹脂組成物を製造した。
【０１３９】
比較例５
前記顔料分散組成物Ｍ１を１６．３１重量部、顔料分散組成物Ｍ２を２１．９０重量部、顔料分散組成物Ｍ３を４．６６重量部、ソルベントレッド１２２（Ｃ．Ｉ．Ｓｏｌｖｅｎｔ  Ｒｅｄ  １２２、ＢＡＳＦ社製造）０．４５重量部、合成例１の樹脂８．４２重量部、ＫＡＹＡＲＡＤ  ＤＰＨＡ（日本化薬社製造）８．４２重量部、ＮＣＩ−８３１（Ａｄｅｋａ社製造）０．８４重量部、４−ヒドロキシ−４−メチル−２−ペンタノン１２．７５重量部、及びプロピレングリコールモノメチルエーテルアセテート２６．２７重量部を混合し、着色感光性樹脂組成物を製造した。
【０１４０】
比較例６
前記顔料分散組成物Ｍ１を１６．３１重量部、顔料分散組成物Ｍ２を２１．９０重量部、顔料分散組成物Ｍ３を４．６６重量部、ソルベントレッド１２２（Ｃ．Ｉ．Ｓｏｌｖｅｎｔ  Ｒｅｄ  １２２、ＢＡＳＦ社製造）０．４５重量部、合成例１の樹脂８．４２重量部、ＫＡＹＡＲＡＤ  ＤＰＨＡ（日本化薬社製造）８．４２重量部、ＯＸＥ−０１（Ａｄｅｋａ社製造）０．８４重量部、４−ヒドロキシ−４−メチル−２−ペンタノン１２．７５重量部、及びプロピレングリコールモノメチルエーテルアセテート２６．２７重量部を混合し、着色感光性樹脂組成物を製造した。
【０１４１】
比較例７
前記顔料分散組成物Ｍ１を１６．３１重量部、顔料分散組成物Ｍ２を２１．９０重量部、顔料分散組成物Ｍ３を４．６６重量部、ソルベントレッド１２２（Ｃ．Ｉ．Ｓｏｌｖｅｎｔ  Ｒｅｄ  １２２、ＢＡＳＦ社製造）０．４５重量部、合成例１の樹脂８．４２重量部、ＫＡＹＡＲＡＤ  ＤＰＨＡ（日本化薬社製造）８．４２重量部、Ｉｒｇａｃｕｒｅ−３６９（ＢＡＳＦ社製造）０．８４重量部、４−ヒドロキシ−４−メチル−２−ペンタノン１２．７５重量部、及びプロピレングリコールモノメチルエーテルアセテート２６．２７重量部を混合し、着色感光性樹脂組成物を製造した。
【０１４２】
比較例８
前記顔料分散組成物Ｍ１を１６．３１重量部、顔料分散組成物Ｍ２を２１．９０重量部、顔料分散組成物Ｍ３を４．６６重量部、ソルベントレッド１２２（Ｃ．Ｉ．Ｓｏｌｖｅｎｔ  Ｒｅｄ  １２２、ＢＡＳＦ社製造）０．４５重量部、合成例１の樹脂８．４２重量部、ＫＡＹＡＲＡＤ  ＤＰＨＡ（日本化薬社製造）８．４２重量部、Ｉｒｇａｃｕｒｅ−９０７（ＢＡＳＦ社製造）０．８４重量部、４−ヒドロキシ−４−メチル−２−ペンタノン１２．７５重量部、及びプロピレングリコールモノメチルエーテルアセテート２６．２７重量部を混合し、着色感光性樹脂組成物を製造した。
【０１４３】
実験例
前記実施例１〜６と比較例１〜８で製造された着色感光性樹脂組成物を利用してカラーフィルターを製造した。
【０１４４】
具体的に、前記それぞれの着色感光性樹脂組成物をスピンコーティング法で２インチ角のガラス基板（コーニング社製造、「ＥＡＧＬＥ  ＸＧ」）上に塗布した後、加熱板上に配置し、１００℃の温度で３分間維持し、薄膜を形成した。次いで、前記薄膜の上に１μｍ〜１００μｍのライン／スペースパターンを有する試験フォトマスクを載置し、試験フォトマスクとの間隔を３００μｍにして紫外線を照射した。
この際、紫外線光源は、ｇ、ｈ、ｉ線をすべて含有する１ｋＷの高圧水銀灯を使用して６０ｍＪ／ｃｍ２で照射し、特別な光学フィルターは使用しなかった。前記紫外線が照射された薄膜をｐＨ１０．５のＫＯＨ水溶液現像溶液に２分間浸して現像した。前記薄膜が塗布されたガラス基板を、蒸留水を使用して洗浄した後、窒素ガスを吹きつけて乾燥し、２３０℃の加熱オーブンで２５分間加熱し、カラーフィルターを製造した。前記で製造されたカラーフィルターのフィルム厚さは、２．４μｍであった。
【０１４５】
１．輝度測定
前記実験例１と、試験フォトマスクを使用しないこと以外は、同様にしてカラーフィルターを製造し、色度計（オリンパス社製造、ＯＳＰ−２００）を利用して輝度を測定し、下記表１に示した。
【０１４６】
２．密着性評価
生成されたパターンを、光学顕微鏡を用いて評価したとき、下記のようなパターン上の剥離程度で評価し、下記表１に示した。
○：パターン上に剥離無し
△：パターン上に剥離が１〜３個
×：パターン上に剥離が４個以上
【０１４７】
【表１】
0006517767.tif 000014
【０１４８】
表１に示されたように、本発明による特定の着色剤及び光重合開始剤を含む実施例１〜６は、高い輝度とパターン剥離無しに密着性に優れた工程特性を確認できる。